КАТАЛИЗАТОР, СПОСОБ ЕГО ПОЛУЧЕНИЯ И СПОСОБ ПОЛУЧЕНИЯ СИНТЕЗ-ГАЗА

1. Катализатор получения синтез-газа в процессе парциального окисления метана, представляющий собой микросферический носитель с нанесенным активным компонентом на основе оксидов металлов, отличающийся тем, что в качестве микросферического носителя используют частицы диаметром от 50 до 160 мкм оксида алюминия или алюмосиликата, а в качестве активного компонента - оксид Co, или Ni, или Fe, или Mn, или Cu, или Ce, или смесь двух из указанных оксидов, при следующем соотношении компонентов, % мас.:
указанный активный компонент
2-40,
оксид алюминия или алюмосиликат
остальное
2. Способ получения катализатора по п.1, включающий нанесение предшественника активного компонента - растворов солей указанных металлов - на микросферический носитель - оксид алюминия или алюмосиликат с диаметром частиц от 50 до 160 мкм путем пропитки по влагопоглощению, сушку при температуре от 90 до 120°C в течение 1-5 ч и прокаливание при температуре от 500 до 1200°C в течение 2-8 ч.
3. Способ получения синтез-газа, включающий окислительную конверсию метансодержащего газа при температуре более 750°C в реакторе с использованием в качестве окислителя катализатора - микросферического носителя с нанесенным активным компонентом на основе оксидов металлов - и регенерацию восстановленного катализатора путем его окисления в регенераторе, из которого регенерированный катализатор поступает в реактор, отличающийся тем, что используют катализатор по п.1, окислительную конверсию проводят в сквознопоточном лифт-реакторе, через который катализатор непрерывно проходит снизу вверх в потоке метансодержащего газа при времени пребывания сырья в зоне реакции 0,1-10 с, затем выходящий из реактора восстановленный катализатор отделяют от продукта - синтез-газа и направляют в регенератор.
4. Способ по п.3, отличающийся тем, что окислительную конверсию проводят при температуре от более 750 до 1100°C.
5. Способ по п.4, отличающийся тем, что окислительную конверсию проводят при температуре 850°C.
6. Способ по одному из пп.3-5, отличающийся тем, что регенерацию катализатора проводят в псевдоожиженном, или форсированном псевдоожиженном, или полусквозном потоке путем его окисления кислородсодержащим агентом.
7. Способ по п.6, отличающийся тем, что в качестве кислородсодержащего агента используют кислород или воздух.